【事件の表示】
　特願２０１１−２２４３９５「合成樹脂レンズ」拒絶査定不服審判事件〔平成２５年　５月　９日出願公開、特開２０１３−　８３８３９、請求項の数（８）〕について、次のとおり審決する。
【結　論】
　原査定を取り消す。
　本願の発明は、特許すべきものとする。
【理　由】
第１　手続の経緯
　本願は、平成２３年１０月１１日の出願であって、平成２７年７月１４日付けで拒絶理由が通知され、平成２７年９月１４日付けで意見書が提出されるともに手続補正がされ、平成２８年２月３日付けで拒絶査定（以下、「原査定」という。）がされ、これに対し、平成２８年４月７日に拒絶査定不服審判が請求されると同時に手続補正がされ、その後、当審において平成２９年１月４日付けで拒絶理由（以下、「当審拒絶理由」という）が通知され、平成２９年２月１６日付けで意見書が提出されるとともに手続補正がされたものである。
第２　本願発明
　本願の請求項１−８に係る発明は、平成２９年２月１６日付けの手続補正で補正された特許請求の範囲の請求項１−８に記載された事項により特定されるものと認められる。
　そのうち、本願の請求項１に係る発明（以下、「本願発明」という。）は以下のとおりである。
「【請求項１】
　熱可塑性樹脂に、５７０〜６１０ｎｍに光線透過率の極小値を持つブルー系色素と、３８０〜５００ｎｍのブルーライト光の内、４００〜４４０ｎｍに光線透過率の極大値を、４８０〜５２０ｎｍに光線透過率の極小値を持つピンク系色素の２種類のみを含有させて、５７０〜６１０ｎｍに光線透過率の極小値を有し、透過色調をＪＩＳ　Ｚ８１１０のＸＹＺ表色素の色度区分の白（但し、青みの白、緑みの白、黄みの白、紫みの白を除く）の範囲とした無彩色系のレンズにした合成樹脂レンズであって、前記ブルー系色素の含有率が０. ００４〜０. ００５ｗｔ％、前記ピンク系色素の含有率が０. ００８〜０. ００９ｗｔ％であり、前記ブルー系色素と前記ピンク系色素の含有比が１：２であることを特徴とする合成樹脂レンズ。」　
第３　原査定の理由について
１　原査定の理由の概要
　本願の平成２７年９月１４日付けで手続補正された請求項１〜９に係る発明は、その出願前日本国内又は外国において頒布された下記の刊行物に記載された発明又は電気通信回線を通じて公衆に利用可能となった発明に基づいて、その出願前にその発明の属する技術の分野における通常の知識を有する者が容易に発明をすることができたものであるから、特許法第２９条第２項の規定により特許を受けることができない。
　　　　　　　　　　　　　　　　　記
　刊行物１：米国特許第７５０６９７７号明細書
　刊行物２：特開２００１−３１１９１８号公報
　刊行物３：特開２００４−１３３２３５号公報
　刊行物４：特開２０１０−２５６８９５号公報
２　原査定の理由の判断
（１）刊行物の記載事項
ア　刊行物１の記載事項
　本願の出願前に頒布され、原査定の拒絶の理由に引用された刊行物である、米国特許第７５０６９７７号明細書（公開日：２００９年３月２４日、発明の名称「PLASTIC SPECTACLES LENS」）には、以下の事項が記載されている（下線は、当合議体が付したものである。）。　
（ア）　第１欄第５行−第１１行
「1. Field of the Invention
　The present invention relates to a plastic spectacles lens containing an organic dye instead of a neodymium compound having optical absorbing performance. The plastic spectacles lens of the present invention exhibits optical transmission equivalent to a plastic spectacles lens containing a neodymium compound.」 
（日本語訳）
「１．技術分野
　本発明は、光吸収性能を有するネオジム化合物の代わりに有機色素を含有するプラスチック眼鏡レンズに関する。本発明のプラスチック眼鏡レンズは、ネオジム化合物含有プラスチック眼鏡レンズと同等の光透過性を示す。」
（イ）　第２欄第４７行−第６０行
「In sunglasses or dark spectacles lenses to protect the eyes from environment light and to reduce a displeasing feeling, lenses with various color tones are used according to the use environment and user's demands. The technique of mixing two or more dyes to obtain the target color tone is usually employed. When the target color tone is produced by mixing dyes while maintaining the selective light absorption characteristics in a specific visible ray wavelength region as in the case of the present invention, a light absorption factor in a wavelength band other than the required selective light wavelength is preferably as small as possible, that is, the light absorption peak width is preferably as sharp as possible, in order to ensure a simple combination of dyes, a wide target color tone, and a color tone with little dullness.」
（日本語訳）
「環境光からの眼の保護や不快感の緩和を目的とするサングラスあるいは暗眼鏡レンズにおいて、使用環境や使用者の要求に応じてさまざまな色調のレンズが使用されている。目的の色調を得るために、２つ、あるいはそれ以上の色素を組み合わせる手法が通常採用されている。本発明のように、目標とする色調が、特定の可視光波長領域での選択的光吸収特性を維持しながら、色素を混ぜることにより得られる時、必要な選択的光波長域以外の波長域での光吸収要因ができるだけ少ない方が、すなわち、その光吸収ピーク幅は、できる限りシャープな方が、色素の組み合わせのシンプルさ、目的の色調範囲を広さ、かつ、くすみの殆ど無い色調を保証する。」
（ウ）　第７欄第５３行−第１１欄５行
「The present invention will now be specifically described according to the types of the thermosetting plastic from which the plastic lens wafer of the lens component is produced.
　In the case in which such a thermosetting plastic is a thiourethane thermosetting resin (Ia), in which a polythiol is used as a monomer component, among the urethane thermosetting resins, an organic dye is added to a thiourethane resin produced by polymerizing an iso(thio)cyanate compound (B) and a thiol-type active hydrogen compound (C1) to obtain a thiourethane thermosetting resin composition containing an organic dye.
　The iso(thio)cyanate compound (B) used in the present invention refers to one, or two or more iso(thio)cyanate compounds (B) selected from a group consisting of a polyisocyanate compound, an isocyanate compound which has an isothiocyanate group, and a polyisothiocyanate compound.
Polyisocyanate Compound
　As examples of the polyisocyanate compound, ・・・略・・・2,5-bis(isocyanatemethyl)bicyclo[2.2.1]-heptane, 2,6-bis(isocyanatemethyl)bicyclo[2.2.1]-heptane, ・・・略・・・can be given. The polyisocyanate compound is not limited to these examples.
・・・略・・・
　The active hydrogen compound (C) used in the present invention is one or more thiol-type active hydrogen compounds (C1) selected from a group consisting of a thiol compound having a hydroxyl group and a polythiol compound or a hydroxyl group-type active hydrogen compound which has a hydroxyl group (C2).
・・・略・・・
　Among the thiol-type active hydrogen compounds (C1), examples of the polythiol compounds include, but are not limited to, ・・・略・・・pentaerythritol tetrakis(3-mercaptopropionate)・・・略・・・.
　Oligomers of these thiol-type active hydrogen compounds (C1), a halogen-substituted compound such as a chlorine-substituted compound and a bromine-substituted compound can also be used. These active hydrogen compounds may be used either individually or in combination of two or more.
　Among these thiol-type active hydrogen compounds (C1), a polythiol compound is preferably used because of its availability, price, and capability of the resin produced from the polythiol compound.
　For examples, ・・・略・・・4-mercaptomethyl-1,8-dimercapto-3,6-dithiaoctane,・・・略・・・are particularly preferable.」
（日本語訳）
「ここでレンズ部材であるプラスチックレンズウエハーを形成する熱硬化性プラスチック種に応じて具体的に説明する。
  熱硬化性プラスチックが、ウレタン系熱硬化性樹脂のうち、ポリチオールをモノマー成分とするチオウレタン系熱硬化性樹脂（Ｉａ）である場合には、有機系色素が、イソ（チオ）シアネート系化合物(Ｂ)とチオール系活性水素化合物（Ｃ１）を重合反応させて得られるチオウレタン系樹脂に加えられ、有機色素を含有するチオウレタン系熱硬化性樹脂配合物が形成される。
　本発明において使用されるイソ（チオ）シアネート系化合物(Ｂ)とは、ポリイソシアネート化合物、イソチオシアネート基を有するイソシアネート化合物、ポリイソチオシアネート化合物から選ばれる１種または２種以上のイソ（チオ）シアネート系化合物(Ｂ)である。
ポリイソシアネート化合物
　ポリイソシアネート化合物の例としては、・・・略・・・２，５−ビス（イソシアネートメチル）ビシクロ−[２．２．１]−ヘプタン、２，６−ビス（イソシアネートメチル）ビシクロ−[２．２．１]−ヘプタン、・・・略・・・を挙げることができる。ポリイソシアネート化合物は、これらの例に限定されるものではない。
・・・略・・・
　本発明において使用される活性水素化合物（Ｃ）とは、ヒドロキシ基を有するチオール化合物、ポリチオール化合物から選ばれる１種または２種以上のチオール系活性水素化合物（Ｃ１）又はヒドロキシ基を有する水酸基系活性水素化合物（Ｃ２）である。
・・・略・・・
  チオール系活性水素化合物（Ｃ１）のうち、ポリチオール化合物の例としては、・・・略・・・ペンタエリスリトールテトラキス（３-メルカプトプロピオネート）・・・略・・・を含むが、これら例示化合物のみに限定されるものではない。
　これらチオール系活性水素化合物（Ｃ１）のオリゴマ−や塩素置換体、臭素置換体等のハロゲン置換体を使用しても良い。これら活性水素化合物は単独でも、２種類以上を混合しても使用することができる。
　これらチオール系活性水素化合物（Ｃ１）のうち、入手の容易さ、価格、得られる樹脂の性能等から、ポリチオール化合物が好ましく使用される。
　例えば、・・・略・・・４−メルカプトメチル−１，８−ジメルカプト−３，６−ジチアオクタン・・・略・・・が特に好ましく使用される。」
（エ）　第１６欄第２０行−第２４行
「An inserting method of previously placing a plastic film having an objective function such as a polarization film in the die and integrating this functional plastic film with the plastic lens wafer is within the scope of the present invention.」
（日本語訳）
「偏光フィルムなどの目的の機能を有するプラスチックフィルムを予め金型内に設置しておき、上記方法で成形されたプラスチックレンズウエハー内に該機能性のプラスチックフィルムを一体化させるインサート法は、本発明の範囲内である。」
（オ）　第１７欄第１行−第５６行
「As examples of such an organic dye, a tetraazaporphyrin compound shown by the formula (1) can be given. In the formula (1), M is preferably a divalent copper. As a specific compound, a tetra-t-butyltetraazaporphyrin copper complex shown by the formula (2) can be given. This compound is available as ''PD-311S'' manufactured by Mitsui Chemicals, Inc.
wherein A1 to A8 individually are a hydrogen atom, a halogen atom, a nitro group, a cyano group, a hydroxyl group, an amino group, a carboxyl group, a sulfonic acid group, a linear, branched, or cyclic alkyl group having 1 to 20 carbon atoms, an alkoxy group having 1 to 20 carbon atoms, an aryloxy group having 6 to 20 carbon atoms, a monoalkylamino group having 1 to 20 carbon atoms, a dialkylamino group having 2 to 20 carbon atoms, a dialkylamino group having 7 to 20 carbon atoms, a diaralkyl group having 7 to 20 carbon atoms, an aralkyl group having 7 to 20 carbon atoms, an aryl having 6 to 20 carbon atoms, a heteroaryl group, an alkylthio group having 6 to 20 carbon atoms, or an arylthio group having 6 to 20 carbon atoms, and may form a ring excluding an aromatic ring via a linkage group; and M represents two hydrogen atoms, a divalent metal atom, a divalent mono-substituted metal atom, a tetravalent di-substituted metal atom, or an oxy metal atom.
　
wherein Cu indicates a divalent copper and t-C4H9 indicates a t-butyl group which may be located in any position of A1 to A8 of the formula (1) to form a position isomer structure.」
（日本語訳）
「この様な有機色素の例としては、（１）の一般式で表されるテトラアザポルフィリン化合物がある。（１）式中、Ｍは２価の銅であることがより好ましい。具体な化合物としては（２）式で表されるテトラ−ｔ−ブチル−テトラアザポルフィリン・銅錯体が挙げられる。この化合物としては、三井化学（株）製の’’ＰＤ−３１１Ｓ’’が利用できる。
（構造式略）
ここで、Ａ１〜Ａ８は各々独立に、水素原子、ハロゲン原子、ニトロ基、シアノ基、ヒドロキシ基、アミノ基、カルボキシル基、スルホン酸基、炭素数１〜２０の直鎖、分岐又は環状のアルキル基、炭素数１〜２０のアルコキシ基、炭素数６〜２０のアリールオキシ基、炭素数１〜２０のモノアルキルアミノ基、炭素数２〜２０のジアルキルアミノ基、炭素数７〜２０のジアルキルアミノ基、炭素数７〜２０のアラルキル基、炭素数６〜２０のアリール基、ヘテロアリール基、炭素数６〜２０のアルキルチオ基、炭素数６〜２０のアリールチオ基を表し、連結基を介して芳香族環を除く環を形成しても良く、Ｍは２個の水素原子、２価の金属原子、２価の１置換金属原子、４価の２置換金属原子、又はオキシ金属原子を表す。
（構造式略）
ここで、Ｃｕは２価の銅を、ｔ−Ｃ４Ｈ９は、位置異性体構造を形成するために（１）式中のＡ１からＡ８のいずれの位置に入るｔ−ブチル基を示す。」
（カ）　第２１欄第４８行−第２２欄第１３行
「EXAMPLES 
　The present invention will now be described in detail by way of examples, which should not be construed as limiting the present invention.
　First, the absorption peak characteristic determined from the absorption spectrum of the dyes used in Examples or Comparative Examples are shown in Table 1.
　Table 1 shows the absorption spectrum of PD-311S and TY-102 which are organic dyes of the present invention.  
TABLE1　　　　　　　　　　　　　　　　　　　　　
TABLE1-continued　　　　　　　　　　　　
PD-311S: manufactured by Mitsui Chemical, Inc. 
TY-102 (ADEKA ARKLS): manufactured by Asahi Denka Kogyo Co., Ltd. 
The unit of the peak (P) absorption was ml/g・cm. 
An absorption measuring instrument ''UV/VIS SPECTROMETER V-550'' manufactured by JASCO was used for measuring the absorption. 」
（日本語訳）
「実施例
　実施例により本発明の具体例をこれから詳細に説明するが、本発明はこれらに限定されるものではない。
　まず、本発明の実施例又は比較例で使用した色素の吸光度スペクトルから求めた吸収ピークの特性を表１に示す。
　表１は、本発明における有機色素であるＰＤ−３１１ＳとＴＹ−１０２の吸光度スペクトル結果を示したものである。
表１
・・・略・・・
表１の続き
・・・略・・・
ＰＤ−３１１Ｓ：三井化学(株)社製。
ＴＹ−１０２（ＡＤＥＨＫＡ　ＡＲＫＬＳ）：旭電化工業(株)社製。
ピーク（Ｐ）吸光度の単位は、ｍｌ／ｇ・ｃｍ
吸光度の計測は、ＪＡＳＣＯ製の吸光度計測器’’ＵＶ／ＶＩＳ　ＳＰＥＣＴＲＯＭＥＴＥＲ　Ｖ−５５０’’を用いた。」
（キ）　第２２欄第１５行−第５２行
「Example 1 
　
0.0010 parts by weight of ''PD-311S'' manufactured by Mitsui Chemicals, Inc. was added to 50.6 parts by weight of bis(isocyanatemethyl)bicyclo[2.2.1]heptane (mixture of a 2,5-isomer and a 2,6-isomer) and the mixture was stirred to obtain a homogeneous solution. 23.9 parts by weight of pentaerythritoltetrakis(3-mercaptopropionate), 25.5 parts by weight of 4-mercaptomethyl-1,8-dimercapto-3,6-dithiaoctane, 0.02 parts by weight of dibutyltin dichloride as a curing promoter, 0.13 parts by weight of ''Zelec UN'' (registered trademark, manufactured by Stepan Company) as a parting agent, and 0.05 parts by weight of ''Seesorb 709'' (manufactured by Sypro Chemical Co.) as a UV absorber were added and dissolved with stirring, followed by deforming at room temperature under reduced pressure. The monomer mixture thus obtained was filtered through a 3 μm filter. The filtrate was poured into a lens cast molding die through a tube. The casting lens cast molding die is a plano-type having front and rear flat plates, with a distance of 2.2 mm. The casting lens cast molding die after casting the resin was closed and placed in a hot-blast circling oven, heated from 20℃. to 130℃. in 26 hours, maintained at 130℃. for four hours, and gradually cooled before removing from the oven. The molded product was removed from the casting lens cast molding die and annealed at 130℃. for two hours to obtain a thermosetting plastic spectacles lens containing an organic dye
　The results of measurement of the light transmitted through the lens using a color meter are shown in Table 2. The color tone of the light observed through the lens was purplish blue. In the observation through the lens, lines of small branches of a tree on a fine day and a contrast of red, yellow, and green were very distinct. 」
（日本語訳）
「実施例１
  
三井化学社製’’ＰＤ−３１１Ｓ’’０．００１０重量部をビス（イソシアネートメチル）ビシクロ[２．２．１]ヘプタン（２，５−異性体と２，６−異性体の混合物）５０．６重量部に加え、均一な溶液を得るために混合物を攪拌し
。ペンタエリスリトールテトラキス（３−メルカプトプロピオネート）２３．９重量部、４−メルカプトメチル−１，８−ジメルカプト−３，６−ジチアオクタン２５．５重量部、硬化促進剤としてジブチル錫ジクロライド０．０２重量部、離型剤として’’ＺｅｌｅｃＵＮ’’（登録商標，Ｓｔｅｐａｎ社製）０．１３重量部、及び紫外線吸収剤として’’Ｓｅｅｓｏｒｂ　７０９’’（シプロ化成社製）０．０５重量部が加えられ、攪拌により溶解され、室温減圧下で脱泡し
こうして得られたモノマー混合物
、３μｍのフィルターを通してろ過し
ろ過物を、チューブを通してレンズ注型成形用型に注入し
レンズ注型成形用型は前後面ともに平板型でその間隔が２．２ｍｍのプラノ型とし
樹脂注入後閉栓したレンズ注型成形用型を熱風循環オーブンの中に置き、２６時間かけて２０℃から１３０℃に昇温し、その後１３０℃で４時間維持し、徐冷の後、オーブンからレンズ注型用鋳型を取り出し
成形品をレンズ注型成形用型から取り出し、１３０℃で２時間アニール処理して有機色素を含有する熱硬化性プラスチック眼鏡レンズを得た
　前記レンズの透過光の色度計による測定結果を表２に示す。前記レンズを通して観察した色調は紫青であった。得られたレンズを通しての観察では、例えば、晴天下の樹木の小枝の線や赤色、黄色、緑色のコントラストがきわめて明瞭に見えた。」
（ク）　第２３欄３１行−第２４欄第３８行
「Examples 4 to 9 
　
Monomer mixtures to be charged to the cast lens cast molding die was prepared in the same manner as in Example 1, except for using the dye shown in Table 3 in an amount shown in the Table
Thermosetting plastic spectacles lenses with desired color tones were prepared in the same manner as in Example 1, except for using the obtained monomer mixtures and using a casting lens cast molding die with both front and rear surfaces of 8R and a distance of 2.2 mm
　T
he transmittance spectra of the resulting lenses are shown in
FIGS
9
The wavelengths in the minimum transmittance peak in these Examples were as follows
Example 4 ( FIG. 4 ): 587.5 nm
Example 5 ( FIG. 5 ): 588.0 nm
Example 6 ( FIG. 6 ): 588.0 nm
Example 7 ( FIG. 7 ): 587.5 nm
Example 8 ( FIG. 8 ): 588.0 nm
Example 9 ( FIG. 9 ): 588.0 nm
　
The results of color meter measurement of the light transmitted through the lens and the color tone observed through the lens are shown in Table 4
TABLE3
TABLE3-continued
The units in the Table are parts by weight. 
　The following organic dyes were used.
Blue: ''Blueup-R'' (manufactured by Hokuriku Color Co., Ltd.)
Y2G: ''Y2G'' (manufactured by Hokuriku Color Co., Ltd.)
KP-R: ''KPPLASTRED'' (Kiwa Chemical Industries, Ltd.)
KP-Y: ''KPPLASTYELLOW'' (Kiwa Chemical Industries, Ltd.)
Y.S,5R: ''Y.S,5R'' (manufactured by Hokuriku Color Co., Ltd.)
TABLE4
」
（日本語訳）
「実施例４〜９
　
表３に示した色素とその重量部を用いた以外は実施例１と同様にしてレンズ注型成形用型に供されるモノマー混合物を調製した。得られたモノマー化合物と、レンズ注型成形用型として、前後面ともに８Ｒでその間隔が２．２ｍｍのものを用いた以外は実施例１と同様にして、所望の色調を備えた熱硬化性プラスチック眼鏡レンズが得られた
　
得られたレンズの透過率スペクトルを
図９に示す
各実施例において最低透過率ピークにおける波長は、次のとおりである
実施例４（図４）：５８７．５ｎｍ
実施例５（図５）：５８８．０ｎｍ
実施例６（図６）：５８８．０ｎｍ
実施例７（図７）：５８７．５ｎｍ
実施例８（図８）：５８８．０ｎｍ
実施例９（図９）：５８８．０ｎｍ
　
前記レンズの透過光の色度計による測定結果及び前記レンズを通して観察した色調を表４に示す
表３
・・・略・・・
表３の続き
・・・略・・・
表中の単位は重量部
以下の有機色素が用いられた。
Ｂｌｕｅ：’’Ｂｌｕｅｕｐ−Ｒ’’（北陸カラー（株）社製）
Ｙ２Ｇ：’’Ｙ２Ｇ’’（北陸カラー（株）社製）
ＫＰ−Ｒ：’’ＫＰＰＬＡＳＴＲＥＤ’’（紀和化学（株）社製）
ＫＰ−Ｙ：’’ＫＰＰＬＡＳＴＹＥＬＬＯＷ’’（紀和化学（株）社製）
Ｙ．Ｓ，５Ｒ：’’Ｙ．Ｓ，５Ｒ’’（北陸カラー（株）社製）
表４
・・・略・・・」
（ケ）　「FIG.1
」
（コ）　「FIG.9
                                  
」
（サ）　上記（ク）の「実施例４〜９」の説明と「表３」によれば、「実施例９」は、「実施例１」の「ＰＤ−３１１Ｓ」「０．００１０重量部」からなる色素に代えて、「
ＰＤ−３１１Ｓ
０．００２０重量部
Ｂｌｕｅ
０．００８０重量部
Ｙ２Ｇ
０．００４０重量部
ＫＰ−Ｒ
０．００３５重量部
Ｂｌｕｅ
Ｙ２Ｇ
ＫＰ−Ｒ
’’Ｂｌｕｅｕｐ−Ｒ’’（北陸カラー（株）社製）
’’Ｙ２Ｇ’’（北陸カラー（株）社製）
’’ＫＰＰＬＡＳＴＲＥＤ’’（紀和化学（株）社製）
（シ）　上記（ク）の「表４」によれば、「実施例９」の「
所望の色調を備えた熱硬化性プラスチック眼鏡レンズ
前記レンズの透過光の色度計による測定結果
「Ｌ＊」「４８．８６」，「ａ＊」「−１５．０１」，「ｂ＊」「０．５６」，「Ｙ」「１７．４８」
前記レンズを通して観察した色調
ダークグレー
（ス）　上記（ク）及び（コ）の「FIG.9」によれば、「実施例９」の「
所望の色調を備えた熱硬化性プラスチック眼鏡レンズ
透過率スペクトル
最低透過率ピークにおける波長
５８８．０ｎｍ」
（セ）　上記（ク）の「実施例４〜９」の説明によれば、「実施例９」は、「
表３に示した色素とその重量部を用いた以外は実施例１と同様にしてレンズ注型成形用型に供されるモノマー混合物を調製し
レンズ注型成形用型として、前後面ともに８Ｒでその間隔が２．２ｍｍのものを用いた以外は実施例１と同様にして
所望の色調を備えた熱硬化性プラスチック眼鏡レンズ
有機色素を含有する熱硬化性プラスチック眼鏡レンズ
「三井化学社製’’ＰＤ−３１１Ｓ’’０．００２０重量部、’’Ｂｌｕｅｕｐ−Ｒ’’（北陸カラー（株）社製）０．００８０重量部、’’Ｙ２Ｇ’’（北陸カラー（株）社製）０．００４０重量部、’’ＫＰＰＬＡＳＴＲＥＤ’’（紀和化学（株）社製）０．００３５重量部をビス（イソシアネートメチル）ビシクロ[２．２．１]ヘプタン（２，５−異性体と２，６−異性体の混合物）５０．６重量部に加え、均一な溶液を得るために混合物を攪拌し、ペンタエリスリトールテトラキス（３−メルカプトプロピオネート）２３．９重量部、４−メルカプトメチル−１，８−ジメルカプト−３，６−ジチアオクタン２５．５重量部、硬化促進剤としてジブチル錫ジクロライド０．０２重量部、離型剤として’’ＺｅｌｅｃＵＮ’’（登録商標，Ｓｔｅｐａｎ社製）０．１３重量部、及び紫外線吸収剤として’’Ｓｅｅｓｏｒｂ　７０９’’（シプロ化成社製）０．０５重量部が加えられ、攪拌により溶解され、室温減圧下で脱泡し、得られたモノマー混合物を、３μｍのフィルターを通してろ過し、ろ過物を、チューブを通してレンズ注型成形用型に注入し、樹脂注入後閉栓したレンズ注型成形用型を熱風循環オーブンの中に置き、２６時間かけて２０℃から１３０℃に昇温し、その後１３０℃で４時間維持し、徐冷の後、オーブンからレンズ注型用鋳型を取り出し、成形品をレンズ注型成形用型から取り出し、１３０℃で２時間アニール処理して得られた有機色素を含有する熱硬化性プラスチック眼鏡レンズであって、
前記レンズの透過光の色度計による測定結果は、「Ｌ＊」「４８．８６」，「ａ＊」「−１５．０１」，「ｂ＊」「０．５６」，「Ｙ」「１７．４８」であり、前記レンズを通して観察した色調は、ダークグレーであり、
透過スペクトルの最低透過率ピークにおける波長は、５８８．０ｎｍである、
有機色素を含有する熱硬化性プラスチック眼鏡レンズ。」
イ　刊行物２の記載事項
　本願の出願前に頒布され、原査定の拒絶の理由に引用された刊行物である、特開２００１−３１１９１８号公報（公開日：２００１年１１月９日、発明の名称「偏光性光学物品」）には、以下の事項が記載されている。　
（ア）「【００１３】偏光子用ドープ剤の着色による偏光子シート固有の色相を補正し、実質的にグレー色化する目的のために、本発明では偏光子シート固有の色相を補色する色素を、後述する方法で配合または付与する方法をとる。本発明の“実質的にグレー色化”とは、本発明の偏光性光学物品が無彩色に視覚される色相のことを意味する。さらに言えば、偏光子シート固有の色相が、それを補色する色素の配合によって補正されており、４００〜７５０ｎｍの平均透過率をｘ（％）がｘ＝１５〜８０、より好ましくはｘ＝２０〜７０、各波長の透過率ｙ（％）がｙ＝ｘ±１０、より好ましくはｙ＝ｘ±７の範囲にあることを特徴にする偏光性光学物品である。」
（イ）「【００３１】本発明の複合シート状物の厚さをＡ、樹脂層の厚さをＢとすると、Ａは本発明の偏光性光学物品の全領域において、通常およそ０．１ｍｍから２ｍｍ程度の、均一な厚みの複合シート状物である。一方、Ｂは均一な厚みである場合か、マイナス度数レンズやプラス度数レンズのように、中心部から周辺にかけ連続的に厚みを異にする度付きレンズである場合がある。偏光性光学物品の中央から半径３５ｍｍ以内についてみれば、本発明ではＢはあらゆる場所において、通常およそ０．５ｍｍから２０ｍｍ程度の範囲にある。
【００３２】次に、本発明で用いる補色用色素および色素の配合または付与方法について説明する。使用する色素は、染料、顔料いずれでも良いが、補色後の透明感の高さでは一般に染料の方がより好ましい。一方、水、熱、光などに対する長期の耐久性面で、顔料の方が一般に好ましい。本発明で用いる染料、顔料の種類については、上記の長期耐久性に合格するものであれば特に限定しない。一般的には、アゾ系、アントラキノン系、インジゴイド系、トリフェニルメタン系、キサンテン系、オキサジン系染料などが含まれる。また顔料については、フタロシアニン系、キナクリドン系、アゾ系などの有機顔料、ウルトラマリンブルー、クロムグリーン、カドミウムイエローなどの無機顔料が含まれる。
【００３３】これらの中から、偏光子用ドープ剤による偏光子シート固有の色相を補正し、実質的にグレー色化できる少なくとも一種類の色素を、補色用色素として選択使用する。従って、本発明で使用する補色用色素の配合量は、実質的にグレー色化できる量、あるいは上記のｘとｙの関係を満足する量であり、そらは色素の配合箇所によって決まるものである。例えば、同じ色素を使用するにしても、配合箇所の厚さによって異なり、厚い箇所では補色用色素の使用量を少なくできる。
【００３４】本発明では、これらの補色用色素を、偏光性光学物品を構成する偏光子シート、他のシート、それらを接合して複合シート状物にするための接着剤または粘着剤、樹脂層の内の少なくともいずれかへ、練り込み法のような先添加法、あるいは染色法のような後添加法で配合する。配合量のコントロールの容易性から、一般的に、偏光子シートへは染色法または練り込み法、他のシート、接着剤、粘着剤、樹脂層へは練り込み法をとることが多い。また、偏光性光学物品の少なくともいずれかの表面から内部へ、補色用色素を化学的または物理的に染色や含浸や拡散する方法も、比較的低温で付与可能であり、簡便性から好ましく使用できる。」
ウ　刊行物３の記載事項
　本願の出願前に頒布され、原査定の拒絶の理由に引用された刊行物である、特開２００４−１３３２３５号公報（公開日：２００４年４月３０日、発明の名称「バリアー被膜を備えた金属蒸着加工レンズ、およびその製造方法」）には、以下の事項が記載されている。
（ア）「【０００３】
ところで、近年では、レンズ加工技術の進歩によって、レンズの外側表面に金属材料を真空蒸着で付着せしめて、可視光線を反射することができるようにした金属蒸着加工レンズが開発されており、高機能であり、光沢金属の場合は装飾性もあって非常に人気が高い。」
エ　刊行物４の記載事項
　本願の出願前に頒布され、原査定の拒絶の理由に引用された刊行物である、特開２０１０−２５６８９５号公報（公開日：２０１０年１１月１１日、発明の名称「偏光素子の製造方法および偏光素子」）には、以下の事項が記載されている。
（ア）「【００５２】
（偏光層の形成）
　レンズを乾燥後、研磨処理面上に、二色性色素〔商品名「Varilight solution 2S」、スターリング オプティクス インク（Sterling Optics Inc）社製〕の約５質量％水溶液２〜３ｇを用いてスピンコートを施し、偏光層を形成した。スピンコートは、色素水溶液を回転数３００ｒｐｍで供給し、８秒間保持、次に回転数４００ｒｐｍで供給し４５秒間保持、さらに１０００ｒｐｍで供給し１２秒間保持することで行った。
　次いで、塩化鉄濃度が０.１５Ｍ、水酸化カルシウム濃度が０．２ＭであるｐＨ３．５の水溶液を調製し、この水溶液に上記で得られたレンズをおよそ３０秒間浸漬し、その後引き上げ、純水にて充分に洗浄を施した。この工程により、水溶性であった色素は難溶性に変換される。形成された偏光層の厚さは、０．５μｍであった。
・・・略・・・
【００５５】
実施例２
　レンズ基材として、昇華染色法により染色されたポリチオウレタン樹脂レンズ（屈折率１．６７，度数０．００，ハードコート付き，視感透過率４３％）を用いた以外は、実施例1と同様に偏光レンズを作製した。透過率の低いやや赤みのあるグレー色の偏光レンズが得られた。レンズ面内の偏光度の不均一は観察されなかった。結果を表１に示す。
【００５６】
実施例３
　レンズ基材として、昇華染色法により染色されたポリスルフィド樹脂レンズ（屈折率１．７０，度数０．００，ハードコート付き，視感透過率４７％）を用いた以外は、実施例1と同様に偏光レンズを作製した。透過率の低いやや紫がかったグレー色の偏光レンズが得られた。レンズ面内の偏光度の不均一は観察されなかった。結果を表１に示す。
・・・略・・・
【００６２】
【表１】
【産業上の利用可能性】
【００６３】
　本発明によれば、簡略な工程で製造可能であり、透過率２０％以下という高い濃度を有する偏光素子の製造方法を提供することができる。また、該製造方法により偏光素子を効率的に作製でき、偏光度の面内分布のない、透過率２０％以下の濃色の偏光素子を提供することができる。該偏光素子は、偏光特性を保持したまま自在に透過色を調整することが可能であり、眼鏡レンズ、サングラス、ディスプレイ機器、光伝送機器、自動車や建物の窓ガラス等の光学用途に広く適用することができ、特に眼鏡用プラスチックレンズとして好適に利用できる。」
（２）　対比
　本願発明と引用発明とを対比する。
ア　上記（１）ア（ウ）より、引用発明の「ビス（イソシアネートメチル）ビシクロ[２．２．１]ヘプタン（２，５−異性体と２，６−異性体の混合物）」、「ペンタエリスリトールテトラキス（３−メルカプトプロピオネート）」、「４−メルカプトメチル−１，８−ジメルカプト−３，６−ジチアオクタン」は、熱硬化性樹脂を形成するものである。
　上記（１）ア（カ）とア（ク）より、引用発明の「三井化学社製’’ＰＤ−３１１Ｓ’’」、「’’Ｂｌｕｅｕｐ−Ｒ’’（北陸カラー（株）社製）」、「’’Ｙ２Ｇ’’（北陸カラー（株）社製）」、「’’ＫＰＰＬＡＳＴＲＥＤ’’（紀和化学（株）社製）」はいずれも「有機色素」である。
　してみると、引用発明は、「色素」として、「三井化学社製’’ＰＤ−３１１Ｓ’’」、「’’Ｂｌｕｅｕｐ−Ｒ’’（北陸カラー（株）社製）」、「’’Ｙ２Ｇ’’（北陸カラー（株）社製）」、「’’ＫＰＰＬＡＳＴＲＥＤ’’（紀和化学（株）社製）」の４種類の色素を含有させてなるものである。
イ　引用発明における、各組成の重量部の記載から、全重量部は、１００．２１７５重量部であるから、「三井化学社製’’ＰＤ−３１１Ｓ’’」、「’’Ｂｌｕｅｕｐ−Ｒ’’（北陸カラー（株）社製）」、「’’Ｙ２Ｇ’’（北陸カラー（株）社製）」、「’’ＫＰＰＬＡＳＴＲＥＤ’’（紀和化学（株）社製）」の含有率は、それぞれ、「０．００２ｗｔ％」、「０．００８ｗｔ％」、「０．００４ｗｔ％」、「０．００３５ｗｔ％」となる。
ウ　上記（１）ア（キ）の「実施例１」の記載によれば、「有機色素」として「ＰＤ−３１１Ｓ」のみを含む「前記レンズを通して観察した色調は紫青であ」る。
　さらに、上記（１）ア（オ）によれば、「ＰＤ−３１１Ｓ」は、「テトラアザポルフィリン化合物」の具体例であり、本願明細書の段落【００２９】欄に「ブルー系色素としては、５７０〜６１０ｎｍに光線透過率の極小値を持つものとしており、テトラアザポルフィリン化合物、アザポリフィリン化合物等を使用することができる。」と記載され、「５７０〜６１０ｎｍに光線透過率の極小値を持つブルー系色素」として「テトラアザポルフィリン化合物」が挙げられている。したがって、刊行物１の「ＰＤ−３１１Ｓ」は、「ブルー系色素」である。
　上記（１）ア（カ）の「表１」によれば、刊行物１に記載の「ＰＤ−３１１Ｓ」の吸光度スペクトルにおける吸収ピークの位置は５８５ｎｍであることが分かる。
　そして、吸光度スペクトルの吸収ピークとは、最も光源の光を吸収する、すなわち光線の透過率が極小であることを示しているのは技術常識であるので、引用発明の「ＰＤ−３１１Ｓ」は、本願発明の「５７０〜６１０ｎｍに光線透過率の極小値を持つブルー系色素」に相当する。
エ　引用発明は、「前記レンズを通して観察した色調」が、「ダークグレー」である。
　ここで、「前記レンズを通して」「色調」を「観察」するということは、言い換えると、レンズの透過光の色調を観察するということである。
　そして、「前記レンズを通して観察した色調」である「ダークグレー」は、「無彩色系」であることは技術的にみて明らかである。
　してみると、引用発明における「前記レンズを通して観察した色調」が「ダークグレー」であることは、本願発明における「透過色調」が「無彩色系」であることに相当する。
オ　引用発明における「透過スペクトルの最低透過率ピーク」は、本願発明における「光線透過率の極小値」に相当するので、引用発明の「透過スペクトルの最低透過率ピークにおける波長は、５８８．０ｎｍである」ことは、本願発明の「５７０〜６１０ｎｍに光線透過率の極小値を有し」ているということに相当する。
カ  引用発明の「プラスチック眼鏡レンズ」は、本願発明の「合成樹脂レンズ」相当する。
キ　以上より、本願発明と引用発明とは、樹脂に、５７０〜６１０ｎｍに光線透過率の極小値を持つブルー系色素と、他の色素を含有させて、５７０〜６１０ｎｍに光線透過率の極小値を有し、透過色調を、無彩色系のレンズにした合成樹脂レンズである点で一致し、以下の点で相違している。
相違点１：
　本願発明においては、「５７０〜６１０ｎｍに光線透過率の極小値を持つブルー系色素と、３８０〜５００ｎｍのブルーライト光の内、４００〜４４０ｎｍに光線透過率の極大値を、４８０〜５２０ｎｍに光線透過率の極小値を持つピンク系色素の２種類のみを含有させ」るとともに、「前記ブルー系色素の含有率が０. ００４〜０. ００５ｗｔ％、前記ピンク系色素の含有率が０. ００８〜０. ００９ｗｔ％であり、前記ブルー系色素と前記ピンク系色素の含有比が１：２である」のに対して、
　引用発明においては、５７０〜６１０ｎｍに光線透過率の極小値を持つブルー系色素を含む４種類の色素を含有させており、前記ブルー系色素の含有率が０．００２ｗｔ％、「’’Ｂｌｕｅｕｐ−Ｒ’’（北陸カラー（株）社製）」の含有率が０．００８ｗｔ％、「’’Ｙ２Ｇ’’（北陸カラー（株）社製）」の含有率が０．００４ｗｔ％、「’’ＫＰＰＬＡＳＴＲＥＤ’’（紀和化学（株）社製）」の含有率が０．００３５ｗｔ％である点。
相違点２：
　本願発明においては、樹脂が、熱可塑性樹脂であるのに対して、
　引用発明においては、樹脂が、熱硬化性樹脂である点。
（３）　判断
　上記相違点１について検討する。
ア　刊行物１の上記（１）ア（イ）には、環境光からの眼の保護や不快感の緩和を目的とするサングラスあるいは暗眼鏡レンズにおいて、樹脂に含有させる有機色素の組み合わせについて、目的の色調を得るために、２つ、あるいはそれ以上の色素を組み合わせる手法が通常採用されていることが記載されている。
　そして、刊行物１の上記（１）ア（ク）の「実施例３」には、色素を「ＰＤ−３１１Ｓ」と「’’Ｙ．Ｓ．５Ｒ’’（北陸カラー（株）社製）」の２種類のみとし、透過色調が「ブラウン」となる合成樹脂レンズが記載されている。
　しかしながら、刊行物１には、透過色調を無彩色・グレーとするために、「５７０〜６１０ｎｍに光線透過率の極小値を持つブルー系色素」「ＰＤ−３１１Ｓ」に加えて、「３８０〜５００ｎｍのブルーライト光の内、４００〜４４０ｎｍに光線透過率の極大値を、４８０〜５２０ｎｍに光線透過率の極小値を持つピンク系色素」のみを用いて、「２種類のみ」の色素により透過色調を調整することについては記載も示唆もされていない。
　そして、刊行物１には、上記（１）ア（イ）に、透過色調の調整について記載があるものの、当該記載を見た当業者であっても、引用発明の合成樹脂レンズを作成する際に、ブルー系色素である「ＰＤ−３１１Ｓ」以外の３種類の色素に代えて、ピンク系の色素を用いることは、技術常識を勘案しても、容易に想到し得たこととはいえない。
　また、刊行物２に記載された、無彩色系とするために、所定の色と前記所定の色の補色を組み合わせる技術を参考にしたとしても、引用発明の「ＰＤ−３１１Ｓ」と組み合わせる色素としては、「ブルー系色素」の補色である「黄みの橙色」の色素、あるいは、「ＰＤ−３１１Ｓ」のみを含むレンズを通して観察した色調が「紫青」であることから、その補色である「黄色」の色素が選択されることが技術常識から明らかであるから、引用発明において、上記相違点１に係る本願発明の構成とすることは、当業者が容易になし得たということはできない。
　そして、刊行物３，４には、上記の相違点１に係る構成は記載も示唆もされていない。
　したがって、引用発明において、上記相違点１に係る本願発明の構成とすることは、引用発明及び刊行物２ないし４に記載された事項に基づいて、当業者が容易になし得たということはできない。
イ　してみると、相違点２について検討するまでもまく、本願発明は、刊行物１〜４に記載された発明に基づいて、当業者が容易に発明をすることができたものということはできない。
（４）小括
　したがって、本願発明は、当業者が、刊行物１〜４に記載された発明に基づいて、当業者が容易に発明をすることができたものとはいえない。
　また、本願の請求項２に係る発明は、「熱可塑性樹脂に、５７０〜６１０ｎｍに光線透過率の極小値を持つブルー系色素と、３８０〜５００ｎｍのブルーライト光の内、４００〜４４０ｎｍに光線透過率の極大値を、４８０〜５２０ｎｍに光線透過率の極小値を持つピンク系色素の２種類のみを含有させて、５７０〜６１０ｎｍに光線透過率の極小値を有し、透過色調をＪＩＳ　Ｚ８１１０のＸＹＺ表色素の色度区分の白（但し、青みの白、緑みの白、黄みの白、紫みの白を除く）の範囲とした無彩色系のシートを、透明の熱可塑性樹脂レンズに貼り付けた合成樹脂レンズであって、前記ブルー系色素の含有率が０. ００４〜０. ００５ｗｔ％、前記ピンク系色素の含有率が０. ００８〜０. ００９ｗｔ％であり、前記ブルー系色素と前記ピンク系色素の含有比が１：２であることを特徴とする合成樹脂レンズ。」であって、発明特定事項として本願発明と同様な事項を有するものであるの、同様に、刊行物１〜４に記載された発明に基づいて、当業者が容易に発明をすることができたものとはいえない。
　さらに、本願の請求項３〜５に係る発明、あるいは本願の請求項６〜８に係る発明は、本願発明、あるいは本願の請求項２に係る発明をさらに限定したものであるので、同様に、刊行物１〜４に記載された発明に基づいて、当業者が容易に発明をすることができたものとはいえない。
　よって、原査定の理由によっては、本願を拒絶することができない。
第４　当審拒絶理由について
１　当審拒絶理由の概要
（１）本願は、特許請求の範囲の記載が下記ア〜ウの点で不備のため、特許法第３６条第６項第２号に規定する要件を満たしていない。 
（２）本願は、特許請求の範囲の記載が下記エ、オの点で不備のため、特許法第３６条第６項第１号に規定する要件を満たしていない。 
 
　　　　　　　　　　　　　　　記 
ア　請求項１の記載「・・・、透過色調を無彩色系レンズにした合成樹脂レンズ であって、」における「無彩色系」に関し、発明の詳細な説明の段落【００２７】には、「この発明において無彩色系とは、ＪＩＳ Ｚ８７０１によるＸＹＺ表色系の色度座標のうち、ＪＩＳ Ｚ８１１０のＸＹＺ表色系の色度区分の白の範囲とする。」旨記載されているが、該「ＪＩＳ Ｚ８１１０のＸＹＺ表色系の色度区分の白の範囲」に、「ＪＩＳ Ｚ８７０１によるＸＹＺ表色系の色度座標」による「系統色の一般的な色度区分」おける中央部分の「白」以外に、該「白」領域の周囲の「（青みの）白」、「（緑みの）白」、「（黄みの）白」、「（紫みの）白」、「（うすい）ピンク」等に区分される色範囲が含まれるのか、含まれないのか不明であり、結局、請求項１に記載された「無彩色系」の定義・範囲が不明である。
　よって、請求項１，３〜５に係る発明は明確でない。 
  
イ　請求項１の記載「熱可塑性樹脂に、５７０〜６１０ｎｍに光線透過率の極小値を持つブルー系色素と、３８０〜５００ｎｍのブルーライト光の内、４００〜４４０ｎｍに光線透過率の極大値を、４８０〜５２０ｎｍの光線透過率の極小値を持つピンク系色素を含有させて、５７０〜６１０ｎｍに光線透過率の極小値を有し、」において、「４８０〜５２０ｎｍの光線透過率の極小値を持つ」により特定される内容が不明である。 
　請求項２の「４８０〜５２０ｎｍの光線透過率の極小値を持つ」についても同様である。 
　よって、請求項１〜８に係る発明は明確でない。 
  
ウ　請求項１の記載「熱可塑性樹脂に、５７０〜６１０ｎｍに光線透過率の極小値を持つブルー系色素と、３８０〜５００ｎｍのブルーライト光の内、４００〜４４０ｎｍに光線透過率の極大値を、４８０〜５２０ｎｍの光線透過率の極小値を持つピンク系色素を含有させて、」という記載からでは、色素として、所定の「ブルー系色素」と所定の「ピンク系色素」の２種類のみを含有させたものであるのか、それとも、色素として、「ブルー系色素」と「ピンク系色素」以外に、例えば、緑系色素、黄色系色素等他の色系の色素を含有させているものも含んでいるのか不明である。 
 　請求項２についても同様である。 
 　よって、請求項１〜８に係る発明は明確でない。 
  
エ　請求項２に係る発明は、「熱可塑性樹脂に、５７０〜６１０ｎｍに光線透過率の極小値を持つブルー系色素と、３８０〜５００ｎｍのブルーライト光の内、４００〜４４０ｎｍに光線透過率の極大値を、４８０〜５２０ｎｍの光線透過率の極小値を持つピンク系色素を含有させて、５７０〜６１０ｎｍに光線透過率の極小値を有したシートを、透明の熱可塑性樹脂レンズに貼り付けた合成樹脂レンズであって、前記ブルー系色素の含有率が０. ００４〜０. ００５ｗｔ％、前記ピンク系色素の含有率が０. ００８〜０. ００９ｗｔ％であり、前記ブルー系色素と前記ピンク系色素の含有比が１：２であることを特徴とする合成樹脂レンズ。」であり、「シート」が、「透過色調が無彩色系」以外のものであってもよい記載となっている。 
　ここで、「発明が解決しようとする課題」（段落【０００６】〜【０００９】）を解決する、熱可塑性樹脂にブルー系色素とピンク系色素とを含有するものとして、発明の詳細な説明に具体的に記載されたものは、熱可塑性樹脂に、ブルー系色素とピンク系色素の２種類のみを含有させて、透過色調が無彩色系レンズとしたものと、熱可塑性樹脂に、無彩色系レンズと同じ材料、濃度のブルー系色素とピンク系色素の２種類のみを含有させて、透過色調が無彩色系（の）シートとし、該シートを透明な熱可塑性樹脂レンズに貼り付けたものだけである。 
　そうすると、例え、技術常識を参酌したとしても、発明の詳細な説明に、熱可塑性樹脂にブルー系色素とピンク系色素とを含有するシートを透明の熱可塑性樹脂レンズに貼り付けた合成樹脂レンズとして開示されたものは、熱可塑性樹脂に、色素として、ブルー系色素とピンク系色素（の２種類）のみを含有させて、透過色調が無彩色系シートとしたものに限られるというべきであって、「シート」を、「透過色調が無彩色系」以外のものとし、該シートを透明の熱可塑性樹脂レンズに貼り付けるものまでもが開示されているとは認められない。 
　したがって、技術常識に照らしても、請求項２に係る発明の範囲まで、発明の詳細な説明に開示された内容を拡張ないし一般化できるとはいえない。
　よって、請求項２，６〜８に係る発明は、発明の詳細な説明に記載したものでない。 
  
オ　仮に、上記ウで検討したように、請求項１，２に係る発明が、熱可塑性樹脂に、色素として、「ブルー系色素」と「ピンク系色素」以外に、例えば、緑系色素、黄色系色素等他の色系の色素を含有させているものも含むとすると、上記エと同様に、例え、技術常識を参酌したとしても、発明の詳細な説明には、熱可塑性樹脂に、色素として、「ブルー系色素」と「ピンク系色素」以外の他の色系の色素を含有させているものまでもが開示されていると認められない。 
　したがって、技術常識に照らしても、請求項１，２に係る発明の範囲まで、発明の詳細な説明に開示された内容を拡張ないし一般化できるとは言えない。 
　よって、請求項１〜８に係る発明は、発明の詳細な説明に記載したものでない。 
２　当審拒絶理由の判断
（１）　平成２９年２月１６日付け手続補正書により、本願の請求項１は、「５７０〜６１０ｎｍに光線透過率の極小値を持つブルー系色素と、３８０〜５００ｎｍのブルーライト光の内、４００〜４４０ｎｍに光線透過率の極大値を、４８０〜５２０ｎｍ
に
の２種類のみ
ＪＩＳ　Ｚ８１１０のＸＹＺ表色素の色度区分の白（但し、青みの白、緑みの白、黄みの白、紫みの白を除く）の範囲とした
の
に
の２種類のみ
透過色調をＪＩＳ　Ｚ８１１０のＸＹＺ表色素の色度区分の白（但し、青みの白、緑みの白、黄みの白、紫みの白を除く）の範囲とした無彩色系の
（２）　上記（１）の手続補正により、請求項１において、「無彩色系」が、「透過色調をＪＩＳ　Ｚ８１１０のＸＹＺ表色素の色度区分の白（但し、青みの白、緑みの白、黄みの白、紫みの白を除く）の範囲とした無彩色系」であることが明確となった。
　よって、当審拒絶理由アは解消した。
（３）　上記（１）の手続補正により、請求項１，２において、「４８０〜５２０ｎｍに光線透過率の極小値を持つ」ことが明確となった。
　よって、当審拒絶理由イは解消した。
（４）  上記（１）の手続補正により、請求項１，２において、ブルー系色素とピンク系色素の「２種類のみ」を含有させたものであることが明確になった。
　よって、当審拒絶理由ウは解消した。
（５）　上記（１）の手続補正により、請求項２において、ブルー系色素とピンク系色素の「２種類のみ」を含有させたものであること、「透過色調をＪＩＳ　Ｚ８１１０のＸＹＺ表色素の色度区分の白（但し、青みの白、緑みの白、黄みの白、紫みの白を除く）の範囲とした無彩色系のシート」であることが記載されることとなった。
　よって、当審拒絶理由エは解消した。
（６）　上記（１）の手続補正により、 上記補正により、請求項１，２において、ブルー系色素とピンク系色素の「２種類のみ」を含有させたものであることが記載されることとなった。
　よって、当審拒絶理由オは解消した。
第５　むすび
　以上のとおり、原査定の理由によっては、本願を拒絶することはできない。
　また、他に本願を拒絶すべき理由を発見しない。
　よって、結論のとおり審決する。